(57)【要約】【課題】ハイブリッド自動車等に使用される金属化フィルムコンデンサに関し、高耐熱性と高耐電圧化を図ることを目的とする。【解決手段】ＰＥＴフィルム２の両面にフィルム幅方向の両端を除く部分に絶縁マージン４を設けて異電位に分離した金属蒸着電極３を形成した第１の金属化フィルム１と、ＰＰフィルム６の片面にフィルム幅方向の両端に絶縁マージン８を設けた金属蒸着電極７を形成し、この金属蒸着電極７の抵抗値が第１の金属化フィルム１に形成された金属蒸着電極３の抵抗値よりも高いように形成された第２の金属化フィルム５を一対とし、その間にＰＰフィルム９を挟んで巻回した素子と、この素子の両端面に形成されたメタリコン電極１０からなる構成により、高耐熱性と優れた自己回復性による高耐電圧化を実現し、さらに３枚構成のために小型化と低価格化を同時に達成できる。【選択図】図１
2008141031.tif 000002
【特許請求の範囲】
【請求項１】
誘電体フィルム上に金属蒸着電極を形成した第１／第２の金属化フィルムを一対としてその間にＰＰ（ポリプロピレン）フィルムを介在させて上記金属蒸着電極どうしが対向する状態で巻回した素子と、この素子の両端面に金属溶射によって形成されたメタリコン電極からなる金属化フィルムコンデンサにおいて、上記第１の金属化フィルムが、ＰＥＴ（ポリエチレンテレフタレート）、ＰＥＮ（ポリエチレンナフタレート）、ＰＰＳ（ポリフェニレンサルファイド）のいずれかからなる誘電体フィルムの両面に、フィルム幅方向の両端を除く部分に少なくとも１本以上の絶縁マージンをフィルム長手方向に設けることにより絶縁マージン本数＋１個の異電位に分離した金属蒸着電極を形成したものであり、第２の金属化フィルムが、ＰＰ（ポリプロピレン）からなる誘電体フィルムの片面に、フィルム幅方向の両端に絶縁マージンを設けた金属蒸着電極を形成し、かつ、この金属蒸着電極の抵抗値が、上記第１の金属化フィルムに形成された金属蒸着電極の抵抗値よりも高くなるようにしたものである金属化フィルムコンデンサ。
【請求項２】
第２の金属化フィルムに形成した金属蒸着電極に分割電極を設け、この分割電極をヒューズで接続することにより構成される自己保安機構を設けた請求項１に記載の金属化フィルムコンデンサ。
【発明の詳細な説明】
【技術分野】
【０００１】
本発明は各種電子機器、電気機器、産業機器、自動車等に使用され、特に、ハイブリッド自動車のモータ駆動用インバータ回路のスナバ用として最適な金属化フィルムコンデンサに関するものである。
【背景技術】
【０００２】
近年、環境保護の観点から、あらゆる電気機器がインバータ回路で制御され、省エネルギー化、高効率化が進められている。中でも自動車業界においては、電気モータとエンジンで走行するハイブリッド車（以下、ＨＥＶという）が市場導入される等、地球環境に優しく、省エネルギー化、高効率化に関する技術の開発が活発化している。
【０００３】
このようなＨＥＶ用の電気モータは使用電圧領域が数百ボルトと高いため、このような電気モータに関連して使用されるコンデンサとして、高耐電圧で低損失の電気特性を有する金属化フィルムコンデンサが注目されており、さらに市場におけるメンテナンスフリー化の要望からも極めて寿命が長い金属化フィルムコンデンサを採用する傾向が目立ってきている。
【０００４】
図３はこの種の従来の金属化フィルムコンデンサの構成を示した要部断面図、図４は同断面図であり、図３と図４において、２１はポリエステル製の誘電体フィルム、２２はこの誘電体フィルム２１の一方の面の両端に形成された引き出し電極、２３は同誘電体フィルム２１の他方の面の両端に形成された無電位となる電極であり、これにより両面金属化フィルムが形成されている。
【０００５】
２４はポリプロピレン製の誘電体フィルム、２５は片面金属化フィルムに形成された中間電極であり、これらを巻回して素子とした後、両端に錫−鉛からなるメタリコン部２６を形成し、このメタリコン部２６にリード線２７を溶接し、外装モールド２８を施して構成されているものである。
【０００６】
このように構成された従来の金属化フィルムコンデンサは、無電位電極を有する両面金属化フィルムを用いたことにより耐電圧特性と耐電流特性に優れたコンデンサを提供することができるというものであった。
【０００７】
なお、この出願の発明に関連する先行技術文献情報としては、例えば、特許文献１が知られている。
【特許文献１】特開平４−３７３１１３号公報
【発明の開示】
【発明が解決しようとする課題】
【０００８】
しかしながら上記従来の金属化フィルムコンデンサでは、錫−鉛からなるメタリコン部２６にリード線２７を溶接している構成であるが、このようなメタリコン部２６を亜鉛により形成し、このメタリコン部２６に接続端子を半田付けする場合には、半田付け時の温度が両面金属化フィルムに伝播するため、この両面金属化フィルムがポリエステルやポリプロピレン等の場合には耐熱性が低いために熱劣化を起こし、最悪の場合には両面金属化フィルムが部分的にメタリコン部から外れてしまうという課題があった。
【０００９】
さらに、上記半田付けは、昨今の地球環境保護の観点から鉛を含まない半田（以下、無鉛半田という）を用いることが必要となり、このような無鉛半田は従来の鉛入り半田と比較して半田付け温度が３０℃前後高いために上記課題が更に顕著になるものである。
【００１０】
従って、このような耐熱性の問題を解決するだけであれば、耐熱性に優れたＰＥＴ、ＰＥＮ、ＰＰＳ等の誘電体フィルムを用いれば良いが、これらの耐熱性に優れた誘電体フィルムはＰＰフィルムと比べてフィルムの固有抵抗が大きい等の理由により、自己保安機構を働かせることができるだけの薄くて高抵抗の金属蒸着電極を形成するのが難しいことから、自己回復性が悪く、耐電圧が低いという問題があるため、耐熱性と耐電圧を同時に満足することができないという課題があった。
【００１１】
本発明はこのような従来の課題を解決し、耐熱性に優れ、高耐電圧化が図れ、かつ、自己保安機構の動作性に優れた金属化フィルムコンデンサを提供することを目的とするものである。
【課題を解決するための手段】
【００１２】
上記課題を解決するために本発明は、ＰＥＴ、ＰＥＮ、ＰＰＳのいずれかからなる誘電体フィルムの両面に、フィルム幅方向の両端を除く部分に少なくとも１本以上の絶縁マージンをフィルム長手方向に設けることにより絶縁マージン本数＋１個の異電位に分離した金属蒸着電極を形成した第１の金属化フィルムと、ＰＰからなる誘電体フィルムの片面に、フィルム幅方向の両端に絶縁マージンを設けた金属蒸着電極を形成すると共に、この金属蒸着電極の抵抗値が上記第１の金属化フィルムに形成された金属蒸着電極の抵抗値よりも高くなるように形成された第２の金属化フィルムを一対とし、その間にＰＰフィルムを介在させて上記金属蒸着電極どうしが対向する状態で巻回した素子と、この素子の両端面に形成されたメタリコン電極からなる構成にしたものである。
【発明の効果】
【００１３】
以上のように本発明による金属化フィルムコンデンサは、メタリコン電極に接続される第１の金属化フィルムに高耐熱性の誘電体フィルムを用い、メタリコン電極と接続されない第２の金属化フィルムにＰＰを用いて高抵抗の金属蒸着電極を形成した構成により、半田付け時の温度にも十分に耐える高耐熱性と、優れた自己回復性による高耐電圧化を実現することができるという効果が得られるものである。
【００１４】
さらに、第１の金属化フィルムとＰＰフィルムと第２の金属化フィルムの３枚のみで構成できるため、小型化と低価格化を同時に達成できるという効果も得られるものである。
【発明を実施するための最良の形態】
【００１５】
（実施の形態１）
以下、実施の形態１を用いて、本発明の特に請求項１に記載の発明について説明する。
【００１６】
図１は本発明の実施の形態１による金属化フィルムコンデンサの構成を示した要部断面図であり、図１において、１は第１の金属化フィルムであり、この第１の金属化フィルム１は厚みが５．０μｍのＰＥＴからなる誘電体フィルム２の両面に金属蒸着電極３を形成して構成され、この金属蒸着電極３はフィルム幅方向の両端を除く部分に絶縁マージン４をフィルム長手方向に設けることにより、異電位に分離するようにしたものであり、本実施の形態においては、この金属蒸着電極３の抵抗値を３．０Ω／□にしたものである。
【００１７】
５は第２の金属化フィルムであり、この第２の金属化フィルム５は厚みが６．０μｍのＰＰからなる誘電体フィルム６の片面に金属蒸着電極７を形成して構成され、この金属蒸着電極７はフィルム幅方向の両端に絶縁マージン８を夫々設けたものであり、本実施の形態においては、この金属蒸着電極７の抵抗値を１５Ω／□にしたものである。
【００１８】
９は厚みが１２μｍのＰＰフィルムであり、このＰＰフィルム９を上記第１の金属化フィルム１と第２の金属化フィルム５の間に介在させた状態で、これらを巻回することにより素子が形成されており、１０はこの素子の両端面に亜鉛を溶射することにより形成されたメタリコン電極であり、これにより本実施の形態による金属化フィルムコンデンサが構成されているものである。
【００１９】
このように構成された本実施の形態による金属化フィルムコンデンサは、メタリコン電極１０に接続されて電極引き出しを行う第１の金属化フィルム１に耐熱性に優れたＰＥＴを誘電体フィルム２として用いているために、半田付け時の温度が金属化フィルム１に伝播しても、十分に耐えることができる高耐熱性を発揮することができるようになるものである。
【００２０】
また、第２の金属化フィルム５とＰＰフィルム９は、メタリコン電極１０と直接接続されない構成にしているために、両者共にＰＰフィルムを用いても半田付け時の温度による問題が発生することはないものであり、このような半田付け時の温度による影響を確認した結果を（表１）に示す。
【００２１】
【表１】
2008141031.tif 000003
【００２２】
（表１）から明らかなように、メタリコン電極１０と直接半田付けされないＰＰ製の第２の金属化フィルム５とＰＰフィルム９は、良好な半田付け強度を得るための半田付け温度である３１０℃で既にＰＰフィルムが熱負けを起こして充放電特性が劣化するのに対し、メタリコン電極１０と直接半田付け接続されて電極引き出しを行うＰＥＴ製の第１の金属化フィルム１は、良好な半田付け強度を得るための半田付け温度である３１０℃を超える３４０℃、３８０℃においてもＰＥＴフィルムの熱負けによる充放電特性の劣化が発生することはなく、優れた耐熱性を発揮できることが分かるものである。
【００２３】
また、第２の金属化フィルム５に形成した金属蒸着電極７の抵抗値（１５Ω／□）を、第１の金属化フィルム１に形成した金属蒸着電極３の抵抗値（３．０Ω／□）よりも高くした構成により、自己回復性に優れ、耐電圧特性を向上させた高耐電圧化を実現することができるようになるものであり、このように第１の金属化フィルム１に形成する金属蒸着電極３の抵抗値と、第２の金属化フィルム５に形成する金属蒸着電極７の抵抗値の関係について、保安機構動作性と充放電特性を確認した結果を（表２）に示す。
【００２４】
【表２】
2008141031.tif 000004
【００２５】
（表２）から明らかなように、第１の金属化フィルム１に形成する金属蒸着電極３の抵抗値を１０Ω以上にすると、第２の金属化フィルム５に形成する金属蒸着電極７の抵抗値に関係無く、自己保安機構を動作させることができない。また、第２の金属化フィルム５に形成する金属蒸着電極７の抵抗値を７Ω未満にすると、第１の金属化フィルム１に形成する金属蒸着電極３の抵抗値に関係無く、自己保安機構を動作させることができない。
【００２６】
従って、第１の金属化フィルム１に形成する金属蒸着電極３の抵抗値は１０Ω未満、第２の金属化フィルム５に形成する金属蒸着電極７の抵抗値は７Ω以上が好ましく、より好ましくは、第１の金属化フィルム１に形成する金属蒸着電極３の抵抗値は７Ω未満、第２の金属化フィルム５に形成する金属蒸着電極７の抵抗値は１０Ω以上にすることであり、これにより本発明による効果を顕著に引き出すことができるようになるものである。
【００２７】
なお、本実施の形態においては、第１の金属化フィルム１に用いる耐熱性が高い誘電体フィルム２としてＰＥＴを用いた例で説明したが、本発明はこれに限定されるものではなく、ＰＥＮやＰＰＳ等の高耐熱性フィルムを用いることも可能である。
【００２８】
（実施の形態２）
以下、実施の形態２を用いて、本発明の特に請求項２に記載の発明について説明する。
【００２９】
本実施の形態は、上記実施の形態１で図１を用いて説明した金属化フィルムコンデンサに用いられる第２の金属化フィルムの構成が一部異なるようにしたものであり、これ以外の構成は実施の形態１と同様であるために同一部分には同一の符号を付与してその詳細な説明は省略し、異なる部分についてのみ以下に図面を用いて説明する。
【００３０】
図２は本発明の実施の形態２による金属化フィルムコンデンサに使用される第２の金属化フィルムの構成を示した平面図であり、図２において１１は第２の金属化フィルムであり、この第２の金属化フィルム１１は厚みが６．０μｍのＰＰからなる誘電体フィルム６の片面に金属蒸着電極１２を形成して構成され、この金属蒸着電極１２はフィルム幅方向の両端に設けた絶縁マージン８を除く部分に設けると共に、電極区切り部１３により複数の微小なセルに分割した分割電極とし、このセルどうしをヒューズ部１４で接続することにより形成される自己保安機構を設けた構成のものであり、本実施の形態においては、上記金属蒸着電極１２の抵抗値を１５Ω／□にしたものである。
【００３１】
このように構成された本実施の形態による金属化フィルムコンデンサは、上記実施の形態１による金属化フィルムコンデンサにより得られる効果に加え、自己保安機構を設けることによって、より信頼性の高い金属化フィルムコンデンサが得られるようになるという格別の効果を奏するものである。
【産業上の利用可能性】
【００３２】
本発明による金属化フィルムコンデンサは、高耐熱性と高耐電圧化を同時に実現して高い信頼性を有するという効果を有し、特に高い信頼性が要求される自動車用のコンデンサ等として有用である。
【図面の簡単な説明】
【００３３】
【図１】本発明の実施の形態１による金属化フィルムコンデンサの構成を示した要部断面図
【図２】本発明の実施の形態２による金属化フィルムコンデンサに使用される第２の金属化フィルムの構成を示した平面図
【図３】従来の金属化フィルムコンデンサの構成を示した要部断面図
【図４】同断面図
【符号の説明】
【００３４】
１  第１の金属化フィルム
２、６  誘電体フィルム
３、７、１２  金属蒸着電極
４、８  絶縁マージン
５、１１  第２の金属化フィルム
９  ＰＰフィルム
１０  メタリコン電極
１３  電極区切り部
１４  ヒューズ部
【図１】
2008141031.tif 000005
【図２】
2008141031.tif 000006
【図３】
2008141031.tif 000007
【図４】
2008141031.tif 000008